(57)【特許請求の範囲】
【請求項１】
その表面上の細胞にとって致死的であるナノスパイクのアレイを含む合成殺菌表面であって、該ナノスパイクの少なくとも幾つかが枝分かれした構造を有する、合成殺菌表面。
【請求項２】
該表面が、親水性である、請求項１に記載の表面。
【請求項３】
該ナノスパイクが、約100 nm〜約600 nmの高さである、請求項１または２に記載の表面。
【請求項４】
該ナノスパイクの直径が、その自由端よりもその根元において大きい、請求項１〜３のいずれか一項に記載の表面。
【請求項５】
該ナノスパイクが、最大値の半分の高さでの直径が、約20 nm〜約300 nmである、請求項１〜４のいずれか一項に記載の表面。
【請求項６】
該ナノスパイクの先端が、約4 nm〜約50 nmの直径である、請求項１〜５のいずれか一項に記載の表面。
【請求項７】
該ナノスパイクが、中心から中心で約200 nm〜約700 nm離れて位置する、請求項１〜６のいずれか一項に記載の表面。
【請求項８】
該ナノスパイクが、アレイ内で隣接する複数のナノスパイクの先端が一緒になることができる程度に屈曲することができる、請求項１〜７のいずれか一項に記載の表面。
【請求項９】
ナノスパイクの弾性のヤング率が、約10 GPa〜約300 GPaである、請求項１〜８のいずれか一項に記載の表面。
【請求項１０】
該ナノスパイクの自由端において、または自由端に向かっての枝分かれである、請求項１〜９のいずれか一項に記載の表面。
【請求項１１】
該表面を形成する基板が、シリコンを含む、請求項１〜１０のいずれか一項に記載の表面。
【請求項１２】
該表面を形成する基板が、ホウ素をドープしたシリコンを含む、請求項１〜１０のいずれか一項に記載の表面。
【請求項１３】
該表面が、ブラックシリコン(bSi)を含む、請求項１〜１０のいずれか一項に記載の表面。
【請求項１４】
請求項１〜１３のいずれか一項に記載の表面を含む、デバイス、ツール、付属品または装置。
【請求項１５】
壁、床、天井、手すり、ドアノブ、ハンドル、シートカバー、テーブル、椅子、照明スイッチ、トイレ、蛇口、シンク、洗面台、卓上、ベッド、マットレスおよび枕カバー、病院の家具、食品調理表面、調理および食品調製調理器具および機器、食品および飲料の包装および貯蔵容器、食品ラップ、医療，外科，獣医および歯科ツール，装置および器具、医療，歯科および獣医用インプラント、手袋、櫛、ブラシ、カミソリ、はさみ、食品および飲料のミキサーおよび加工/包装機器または機械、食品および飲料の加工ライン、食肉処理場付属品およびツール、防護服、ゴーグルおよびメガネ、上下水道管、タンクおよびドレイン、ボートの船体および水域および海洋設備から選ばれる、請求項１４に記載のデバイス、ツール、付属品または装置。
【請求項１６】
ナノスパイクによる細胞膜の穿孔により、合成殺菌表面上の細胞にとって致死的である、ナノスパイクのアレイを含む合成殺菌表面の製造方法であって、基板表面を含むシリコンを反応性イオンエッチングに曝露させることを含む方法。
【請求項１７】
基板が、ホウ素をドープしたシリコンを含む、請求項１６に記載の方法。
【請求項１８】
SF6およびO2中で、反応性イオンエッチングを行なう、請求項１６または１７に記載の方法。
【請求項１９】
約30mTorr〜約40mTorrの加工圧および約80W〜約120WのRIE力で、反応性イオンエッチング(RIE)を行なう、請求項１６〜１８のいずれか一項に記載の方法。
【請求項２０】
請求項１６〜１９のいずれか一項に記載の方法によって製造される、ナノスパイクによる細胞膜の穿孔により、合成殺菌表面上の細胞にとって致死的である、ナノスパイクのアレイを含む合成殺菌表面。
【請求項２１】
細胞を、請求項１〜１３および２０のいずれか一項に記載の合成殺菌表面に曝露させる、細胞を除去するか、または細胞生存を減少させる方法。
【請求項２２】
細胞が、細菌細胞、細菌胞子、ウイルス感染細胞、藻細胞または海生もしくは水生生物細胞である、請求項２１に記載の方法。
【請求項２３】
分析されるべき細胞を、請求項１〜１３および２０のいずれか一項に記載の合成殺菌表面に曝露させる、分析のために細胞を溶解する方法。
【発明の詳細な説明】
【技術分野】
【０００１】
本発明は、殺菌活性を示す材料、特に、接触すると細胞が死滅する新規な表面トポグラフィーを示す表面に関する。本発明は、また、このような表面を含むデバイス、該表面を作成する方法、および細胞を該表面に曝露させる、細胞の生存を撲滅または減少させる方法に関する。
【背景技術】
【０００２】
ナノ構造材料は、深い科学的関心となる表面特性を有することが多い。これらの独特の特性は、主としてそれらの物理的構造から生じる。たとえば、多くのナノ材料は、超疎水性および異方性湿潤などの普通でない湿潤特性を有する。超疎水性表面は、通例、大量の空気の取り込みを可能にし、有効水接触角を増加させるナノスケール表面構造を有する。それらは、また、自浄性であること、すなわち、表面に接触している液滴が、低い接着を経験し、任意の汚染粒子を掃き捨てながら、表面を横切って容易に移動しうることが多い。この自浄性能力は、抗生物汚損と呼ばれる、微生物細胞の接着を減少させることに拡張できることもある。ナノ材料は、その物理的構造のスケールが、多くの細胞型、特に細菌と類似したオーダーなので広範な生物活性を行うための高い可能性を有する。
【０００３】
独特の特性を有するナノ構造は、自然界において頻繁に見い出される。たとえば、サメの肌、ヤモリの足、植物の葉や昆虫の羽は、ナノ構造の天然素材のいくつかの例である。最古のクラスの生物の一部として、昆虫は、表面汚染に関連した有害な影響に対抗するための戦略を進化させている。進化の過程を経て、多くの昆虫は、翅を清潔で乾燥したままにすることを可能にする、翅におけるマイクロおよびナノトポグラフィー的な表面特徴を発達させている。進化の過程において昆虫が発達させたものと同様の戦略を利用することによって、新規な機能的ナノ材料を創出するためにこれらの構造を活用する実質的な可能性が存在する。
【０００４】
本研究グループは、最近、Psaltoda claripennisというセミの翅が、日和見ヒト病原体である緑膿菌に対して強力な殺菌活性を有することを報告した1,2,3。セミの翅は、天然ナノ材料の一例である；その表面は、比較的大量の空気の取り込みを可能にし、翅表面の超疎水性をもたらす、規則的に間隔をあけたナノピラー構造のアレイで覆われる。さらに、翅の殺菌性質は、翅の物理化学的機能性とは無関係に23,26、膜領域を横切る引っ張り、最終的溶菌および細胞死を引き起こす、ナノピラー間の隙間における細菌細胞膜の引き伸ばしが関与する、表面のナノ構造に基づく物理現象から生じることが明らかにされた。この基礎となる物理的原理に基づいて、他のトポロジーが、構造的に誘発される細胞死滅および抗菌特性を示す表面構造をもつことができる。
【０００５】
表面の細胞(特に微生物)汚染は、多くの産業および公衆衛生部門が直面する世界的な問題である。たとえば、金属パイプの内側への細菌細胞の付着は、パイプの完全性を損なう可能性がある、生物学的に誘発される腐食や孔食を引き起こす。チタン製インプラントへの病原菌の付着は、重篤な術後合併症につながることができ、全身的感染症をもたらす可能性がある。食品加工設備は、有害な健康転帰を回避するために、大腸菌およびサルモネラ菌などの食品媒介性病原体がいない状態を維持しなければならない。微生物の表面のコロニー形成および汚染がもたらすマイナスの結果は、非常に重大であり、実質的な財政的損失、ヒトの健康における深刻な打撃を引き起こし、場合によっては死亡をもたらす。
【０００６】
化学的防腐剤および消毒剤は、細菌の根絶のための現在のモダリティであり、医療状況においては、通常、広域スペクトル抗生物質の形態をとる。病原微生物におけるの抗生物質耐性の出現は、迫り来る世界的公衆衛生上の問題であり、細菌の適合性の高い性質ならびに抗生物質の過剰処方および自然淘汰の過程によりもたらされるその促進された進化によって作り出される。さらに、新たな抗生物質の開発および生産は、微生物の耐性の獲得よりも非常に遅い速度で起こっている。表面のコーティングまたは表面の化学的改良における近年の多くの努力は、細菌付着に抵抗する抗生物汚損表面のアレイの製造をもたらした22-24。しかしながら、先端材料の不可欠な構成要素としての新たな抗菌表面の探求は、研究の優先順位が高いままである。
【０００７】
細胞に対して致死的であるか、または抗微生物活性、特に抗菌活性(一般に、本明細書を通して「殺菌」活性と称する)を示す合成表面トポグラフィー、あるいは細胞の増殖および／または伝播を低下させる合成表面トポグラフィーの開発は、広範な状況において商業上の重要性を有する。たとえば、合成殺菌表面の使用は、大きな有用性をもち、効率；改善された健康転帰；医療の提供および手術；公衆衛生、衛生設備および家庭内衛生、食品加工，製造，生成および保管、海洋および水域環境、畜産、動物病院、高齢者介護施設、学校および保育施設、水道設備、廃棄物処理およびリサイクルおよびその他の多くのものなどの分野における疾病伝播の抑制および/またはコスト削減に貢献する。特に、壁、床、天井、手すり、ドアノブやハンドル、シートカバー、テーブル、椅子、照明スイッチ、トイレ、蛇口および公共の場での他の表面、商業用または家庭用環境、食品調理表面、調理および食品調製調理器具や機器、食品および飲料の包装および貯蔵容器、食品ラップ、医療，外科および歯科ツール，装置および器具、医療，歯科および獣医用インプラント、床，壁，シンク，洗面台，卓上，ベッド，マットレスおよび枕カバーなどの病院表面、病院の家具、外科手術，医療，食品製造用手袋、櫛，ブラシ，カミソリおよびはさみなどのヘアドレッシングツールおよび器具、床，壁，シンク，洗面台および卓上などの商業および家庭用台所における表面、食品および飲料のミキサーおよび加工/包装機器または機械、食品および飲料の加工ライン、食肉処理場、防護服、ゴーグルおよびメガネ、上下水道管、タンクおよびドレイン、ボートの船体および突堤，桟橋およびポンツーンの柱、海上および水域の管およびケーブルならびにオイルおよびガス設備などの水域および海洋設備などの他の表面などの付属品、機器および装置における殺菌表面の採用において重要な利点が想定されうる。
【発明の概要】
【発明が解決しようとする課題】
【０００８】
上述の有用性の背景を考慮して、本発明者らは、殺菌活性を示すナノ構造合成表面を作成し、特徴付けている。本発明のさらなる詳細、利点および適用は、以下の詳細な記載から明らかになるであろう。
【課題を解決するための手段】
【０００９】
発明の概略
本発明の1つの実施態様において、ナノスパイクによる細胞膜の穿孔により、合成殺菌表面上の細胞にとって致死的である、ナノスパイクのアレイを含む合成殺菌表面が提供される。
【００１０】
本発明のもう1つの実施態様において、上記概説した表面を含むデバイスが提供される。
【００１１】
本発明のさらなる実施態様において、ナノスパイクによる細胞膜の穿孔により、合成殺菌表面上の細胞にとって致死的である、ナノスパイクのアレイを含む合成殺菌表面の製造方法であって、基板表面を含むシリコンを反応性イオンエッチングに曝露させることを含む方法が提供される。
【００１２】
本発明のさらに別の実施態様において、上記概略した方法によって製造される、ナノスパイクによる細胞膜の穿孔により、合成殺菌表面上の細胞にとって致死的である、ナノスパイクのアレイを含む合成殺菌表面が提供される。
【００１３】
本発明のさらなる実施態様において、細胞を上記概略した合成殺菌表面に曝露させる、細胞を撲滅するか、または細胞の生存を減少させる方法が提供される。
【００１４】
本発明は、以下の図面を参照してさらに説明される。
【図面の簡単な説明】
【００１５】
【図１】2つのサンプルの表面パターンを明示する、35,000倍の倍率における(a)ブラックシリコン(bSi)および(b)トンボの前翅の上部表面の走査電子顕微鏡写真を示す(スケールバー＝200 nm)。表面を53°の角度で傾けると、ブラックシリコンのナノ構造物が、より鋭く、他方とは異なっており、トンボの翅のナノ構造物の約2倍の高さであることがわかる。光学的プロフィロメトリーを用いて、この差異をさらに強調した(c、d)。いくつかの視覚的差異にもかかわらず、(a)および(b)のように上から見た場合、2つの空間パターン形成は、多少類似しており、このことは、変異マップ生成を介して顕微鏡写真が三次元モデルに変換される(e)および(f)においてさらに例示される。
【図２】トンボの翅およびブラックシリコンとの相互作用の結果として著しく破壊されるように見える、緑膿菌、黄色ブドウ球菌、枯草菌栄養細胞および枯草菌胞子の代表的SEM顕微鏡写真を示す(a-d、i-l)。対応する共焦点レーザー走査顕微鏡写真は、この破壊が細胞にとって致死的であったことを確認する(e-h、m-p)。非生存細菌細胞および胞子をヨウ化プロピジウムで染色し(赤)、生存細胞をSYTO(登録商標) 9で染色した(緑)。すべての細胞は、赤く見え、細菌を不活性化することにおける表面の高い効率を示した。SEM スケールバー＝200 nm、CLSM スケールバー＝5 μm。
【図３】(a)ブラックシリコンおよびトンボの翅の表面の殺菌効率のグラフを示す。インキュベーション時間1分当りのサンプル投影表面面積1cm2当たりの殺された細胞の数として、bSiおよびベニヒメトンボの翅の表面の動態的殺菌効率を計算した。対応する時間間隔にて対照に残っている細胞の数から生存細胞の数を引くことによって、殺された細胞の数を決定した。対照において観察された細菌数の経時減少は、貧栄養リン酸緩衝生理食塩水中での程度の少ない自然の細胞死によるものである。誤差バーは、生物系に関連した自然変動を表し、コロニー形成単位における標準偏差に基づいて作成された。(b)は、bSiの投影表面面積と試験された細胞型の最小感染量を中和するのに必要な時間との間の関係のグラフを示す。このグラフは、試験されたすべての細胞型の最小感染量が、非常に短い時間枠で非常に小さいbSiサンプルによって中和されうることを実証する。たとえば、0.2 cm2の大きさのbSiサンプルは、枯草菌細胞の最小感染量を約5分以内で殺すのに十分な大きさである。
【図４】a：トンボの翅およびb：bSi表面の最上層における元素組成を見い出すために0〜1400 eVで行われたサーベイスキャンによるXPSスペクトル情報を示す。次いで、約20 eV間隔で、O 1sおよびC 1sピークにわたる高解像度スキャン差込を行った。ｃ：翅およびd：ブラックシリコン表面における静的接触角測定は、翅は超疎水性であるが、ブラックシリコン表面は適度に親水性であることを実証する。
【図５】金コーティングしたbSiおよびベニヒメトンボの翅の殺菌活性を実証する走査電子顕微鏡画像を示す。金の薄層でコーティングした後に、bSi(a、b)およびトンボの翅(c、d)の両方の殺菌効果を試験した。両方の表面は、緑膿菌(a、c)および黄色ブドウ球菌(b、d)に対するその殺菌活性を維持した。
【図６】ガラスコントロール表面上のa：緑膿菌、b：黄色ブドウ球菌、c：枯草菌栄養細胞およびd：枯草菌の胞子の細胞形態を示す走査電子顕微鏡画像を示す。スケールバーは、1 μmである。
【図７】滑らかなシリコンコントロール表面上のa：緑膿菌、b：黄色ブドウ球菌、c：枯草菌栄養細胞およびd：枯草菌の胞子の細胞形態を示す走査電子顕微鏡画像を示す。
【図８】bSi表面による細菌細胞濃度の減少を実証する棒グラフを示す。bSi表面の存在下で30時間にわたってインキュベートした場合、懸濁液中のすべての細胞型の数が減少した。より長時間(特に24時間および30時間)インキュベートした場合、貧栄養培地のせいで、細胞数はコントロールにおいても減少する傾向にあった。24時間および30時間後の懸濁液中の胞子のデータは、胞子の発芽に起因する複雑な事態のために除外された。
【図９】ブラックシリコン自己組織化ナノピラー配列(nanopillar arrayed)表面と赤血球の相互作用の定量分析を提供する。(a)3時間にわたる接触における赤血球とbSi表面との相互作用を示すSEM画像(上面)。(b)bSiおよび市販のシリコンウェハー上の赤血球の動的付着；データは、3回の独立した実験における、10の異なる面積からの付着した細胞の平均総数としてプロットされた。(c)bSi表面における無傷の赤血球と破裂した赤血球の割合；該表面において両凹形状を維持した赤血球を無傷の細胞とみなし、損傷をうけた細胞の「セルプリント(cell prints)」を破裂した細胞とみなした。
【図１０】bSiナノピラー配列表面と相互作用中の赤血球の形態的変化を示す。単一の赤血球の段階的な破裂過程を示すSEM顕微鏡写真(a)上面および(b)側面。健康な両凹形状の細胞は、該表面と接触すると変形するようになり、最終的には破裂した。破裂した細胞および／または膜の幾つかの片が見られ、「セルプリント」とみなされた。CLSM分析(c)は、赤血球の破裂を確認した。1,1'-ジオクダデシル-3,3,3',3'-テトラメチルインドカルボシアニン過塩素酸塩で細胞を染色した。bSi表面と細胞を接触させた後、5、15および30分の時点で、CLSM画像を撮った。
【図１１】ブラックシリコン表面に付着し、破裂したRBCのラマン分析を提供する。(a)520 cm-1におけるシリコンの特徴的なピークおよび(c)480 cm-1〜560 cm-1におけるラマン活性の統合。(b)赤血球のヘモグロビン分子の特徴的なピークおよび(d)1209 cm-1〜1660 cm-1におけるラマン活性の統合。ブラックシリコン表面で破裂している赤血球の(e)CLSMおよび(f)SEM画像。すべての実験において、赤血球は、bSiとともに30分間インキュベートされた。青い丸の点線は、両凹形状を維持している細胞を示す。黄色い長方形の破線は、完全に破裂した赤血球の「セルプリント」を示す。
【図１２】自己組織化ナノピラー配列シリコンの表面分析を提供する。(a)5分間エッチングされたナノピラーシリコンの代表的な上面SEM画像(スケールバーは、500 nmである)。(b)直径100 nmまで伸ばした、集団において38 nmおよび面積%において49 nmにて最大を示すナノピラーの面積%および集団分布。分布のショルダーおよびテーリングは、ナノピラーチップの凝集を表した。(c)上面SEM画像の高速フーリエ変換は、4つの広い直交ローブへと広がる強いリングを表した；歪んだ正方形状のパターンの証拠。(d)ローブペアの1つを横切るグレースケール強度(0〜255)プロフィールは、185 nmである隣接するナノピラー間の平均距離の測定値を示し、拡張されたショルダーは、より大きい距離にて整えられたナノピラーを表した。(e) ナノピラーの代表的な側面SEM画像。(f)5つのSEM画像における平均±50測定値の分散として計算された寸法を有するナノピラーの模式図。
【発明を実施するための形態】
【００１６】
発明の詳細な記載
本明細書および後記特許請求の範囲を通して、他に特記しない限り、単語「含む(comprise)」および「含む(comprises)」および「含んでいる」などのそのバリエーションは、述べられた整数またはステップまたは整数または工程のグループの包含を意味し、任意の他の整数またはステップまたは整数または工程のグループの除外を意味しないことが理解されるであろう
【００１７】
本明細書において言及される文献は、その全体において参照することによって本明細書に援用される。
【００１８】
本明細書における任意の従来技術への言及は、従来技術がオーストラリアにおける共通の一般知識を形成するという肯定応答または示唆のいずれかの形態ではなく、かつそのようなものであると解釈されるべきではない。
【００１９】
上述のとおり、1つの広範な実施態様において、本発明は、ナノスパイクによる細胞膜の穿孔により、表面に接触する細胞にとって致死的であるナノスパイクのアレイを含む合成殺菌表面に関する。本発明の表面は、表面が人工製造または合成過程において生成されることを明確にし、自然界に存在する、類似の表面トポロジーを有する可能性がある表面を本発明の表面の範囲から除外するために「合成品」と称される。
【００２０】
細胞にとって致死的であるか、または抗微生物活性、特に抗菌活性を示す本発明の合成表面トポグラフィーは、一般に、本明細書を通して、「殺菌」活性を示すと称される。すなわち、該表面に接触すると、細胞は、溶解され、殺される。しかしながら、「殺菌」ではあるが、本発明の表面は、表面に曝露されたすべての細胞をただちに殺すわけではないことが理解されるであろう。むしろ、該表面に曝露された細胞集団中の細胞の一部が、表面ナノスパイク(「ナノピラー」とも称される)と接触できるようにし、それによって細胞膜が穿孔されるための曝露期間が必要である。したがって、表面に曝露された細胞の濃度に応じて、曝露の期間および細胞が曝露される表面の表面積が、すべての細胞にとって致死的というわけではない。しかしながら、表面は、細胞集団中の少なくともいくつかの細胞にとって致死的であり、細胞成長／増殖における見込み(perspective)低下が観察される。細胞コロニー数および／または増殖を決定するためのルーチンアッセイ(一般細菌数など9)および細胞溶解を同定するための染色が、殺菌活性を決定するために利用可能である。共焦点レーザー走査顕微鏡および走査電子顕微鏡などの顕微鏡技術を用いて、本発明表面の殺菌効果を観察することもできる。
【００２１】
殺菌表面に加えて、本発明は、また、殺菌表面に細胞を曝露させることを含む、細胞を除去する方法、細胞生存を減少させる方法および／または細胞成長および／または増殖を減少させる方法に関する。除去されることを意図される細胞の任意の集団の高い割合が、表面に物理的に接近して、細胞とナノスパイクの間の直接的相互作用が可能であるような曝露が好ましい。この動態は、もちろん、表面に曝露される媒体中の細胞濃度の変更によって、細胞が曝露されるナノ構造表面の表面積を変更することによって、および曝露期間を変更することによって、変えることができる。細胞成長、増殖および／または生存の減少は、滑らかなシリコンまたはガラスなどの不活性表面に曝露された細胞の等価の集団と比較することにより、上記の技術を用いて容易に決定されうる。たとえば、本発明の表面は、最初の3時間にわたって、〜450,000細胞min-1 cm-2の殺傷率という点から定量された殺菌活性を示すことができる。下記表1は、さまざまな期間にわたる、さまざまな病原菌の感染量17-19を除去するために必要な表面積を提供する。この範囲の細菌感染性についての課題にわたって、これらの表面トポロジーは、試験期間にわたって各感染量を除去するために、103〜104 μm2オーダーでの面積を必要とする。
【００２２】
表1：(a)3時間および18時間の期間にわたるトンボの翅およびブラックシリコン表面の致死効率ならびに(b)同じ期間にわたって感染量を除去するのに必要な表面積。これらのトポロジー的に関連する両表面の殺菌活性は、胞子に対する活性も含めて、広範に同等であると思われる。
(a)
0006454710.tif 000002
(b)
0006454710.tif 000003
【００２３】
本発明の表面および方法は、原核細胞および真核細胞の両方、特にグラム陽性菌およびグラム陰性菌細胞(胞子を含む)、植物細胞(藻類など)、動物細胞、海生および水生生物細胞、菌類細胞(酵母など)、原生生物細胞、蠕虫細胞ならびに原生動物、古細菌、ワムシおよびプラナリアなどのその他の微生物細胞を包含する広範な細胞において、細胞の除去、細胞生存の減少、細胞成長および／または増殖の減少に有効である。ウイルス感染細胞もまた、本発明にしたがって除去されうる。本発明は、特に、目障り(たとえば、藻類、カビ、菌類など)、悪臭、腐食性である細胞または微生物、特に、ヒトまたは動物の健康を脅かす細胞または微生物の除去に採用される。本発明にしたがって除去されうる病原および非病原細胞または微生物の特定の例として、緑膿菌、蛍光菌、大腸菌、ブランハメラ・カタラーリス、プラノコッカス・マリティムス、黄色ブドウ球菌、枯草菌が挙げられるが、これらに限定されるものではない。特に、細胞形態または系統発生的所属にかかわらず、細胞壁構造が、細胞の剛性およびその結果としての機械応答性表面に対する感受性の重要な決定要因の1つであることが本発明者らによって実証されているので12、本発明の表面は、同様の細胞壁構造を有する他の原核微生物に対して致死的であることが予測される。
【００２４】
本発明の殺菌表面は、秩序だっているか、または無秩序である、曝露された細胞に対して致死的であるナノスパイクのアレイの存在を特徴とする。たとえば、ナノスパイクは、所定の表面内での平均で、約150 nm〜約550 nm、約200 nm〜約500 nm、約250 nm〜約450 nmまたは約300 nm〜約400 nmなどの約100 nm〜約600 nmの表面からの高さを有することができる。本発明の1つの実施態様において、ナノスパイクは、約300 nm〜約500 nmの平均高さを有する。たとえば、走査電子顕微鏡によって、高さ(およびナノスパイクの他の平均寸法)を容易に決定することができる。必ずしも必要ではないが、ナノスパイクは、先端に到る自由端に向かってそれらが直径で約4 nm程度狭まるように、それらの根元(すなわち、表面へのスパイクの付着部分)において、もしくは根元に向かって大きくなる寸法を有する。たとえば、最大値の半分の高さで、ナノスパイクは、約20 nm〜約150 nm、25 nm〜約100 nm、30 nm〜約60 nm または約35 nm〜約50 nmなどの約20 nm〜約300 nmの直径を有する。1つの態様において、ナノスパイクは、最大値の半分の高さで、約20 nm〜約50 nmまたは25 nm〜約40 nmの平均直径を有する。
【００２５】
本発明者らは、ナノ構造表面の殺菌活性が、細胞膜を穿孔するナノスパイクに起因することを理解するので、ナノスパイクの鋭さが、殺菌活性における重要な要素であることが理解される。したがって、1つの態様において、ナノスパイクの先端または自由端は、平均で、約10 nm〜約40 nmまたは約15 nm〜約30 nmなどの約4 nm〜約50 nmの直径を有し、先端の直径が、約10 nm〜約25 nmであるのが望ましい。
【００２６】
1つの態様において、上から表面を見た場合、ナノスパイクの中心は、平均で、約250 nm〜約600 nmまたは約300nm〜約500 nmなどの約200 nm〜約700 nm離れて位置する。本発明の幾つかの表面において、少なくとも幾つかのナノスパイクは、必ずしもそうとは限らないが、それらの自由端において、または自由端に向かって、2先端以上、通常2または3先端に枝分かれすることが多い。
【００２７】
上述のさまざまな先端径、半値高さにおけるナノスパイク径、ナノスパイク分離距離およびナノスパイク高さのいずれもが、組合わせる(実現可能なように)ことができ、具体的に本明細書に開示されているものとみなされる。本発明の1つの実施態様において、アスペクト比(高さ/幅(半値高さ全幅))は、約1〜約2.5または約1.5〜約2などの約0.7〜約3である。
【００２８】
必須ではないが、ナノスパイクが、隣接するナノスパイクの先端が破砕されることなく一緒になることを可能にするような柔軟性のレベルを示すのが好ましい。隣接するナノスパイクの分離は、たとえば、大気湿度、溶媒による表面濡らしおよび表面処理をコントロールすることによってコントロールすることができる。1つの態様において、ナノスパイクは、約50 GPa〜約200 GPaまたは約100 GPa〜約150GPaなどの約10 GPa〜約300 GPaの弾性のヤング率によって特徴付けられる。
【００２９】
本発明の表面が、何らかの方法で基板材料に結合または接着されるか、または単一の材料から一体的に形成されるか、もしくは段階蒸着プロセスを経て形成されることによって基板材料と一体化されてもよい(たとえば、ここで、基板と表面との間にはっきりとした境界はないが、基板材料様から表面材料様へという特性の段階的変化はある)ことが理解されよう。たとえば、基板材料と表面材料との間のこのような傾斜界面は、プラズマ生成ガス含量が、基板材料様から表面材料様へと段階的に変化するプラズマ蒸着製造アプローチを用いて作成することができる。基板および表面材料の性質に応じて、従来の接着剤の使用、熱接着などの既知の手段によって、表面材料を基板材料に取り付けることができる。本発明の表面は、たとえば、取り外し可能な取り付けを可能にするような、基板部品またはデバイスに取り付けられる形状や大きさのコーティング、鞘または覆いの形態をとることもできる。
【００３０】
本発明の表面を適用することができる基板として、金属、半導体、ポリマー、複合材料および/またはセラミック材料が挙げられるが、これらに限定されるものではない。このような材料は、その他のデバイス、ツール、付属品または装置またはそれらの部品もしくは要素を形成することができ、その表面が、特に、感染性、病原性、悪臭性および／または目障りな生体細胞を撲滅するか、またはその増殖または発育を少なくとも遅延化させるのが望ましい。本発明のデバイス、ツール、付属品および装置として、壁、床、天井、手すり、ドアノブやハンドル、シートカバー、テーブル、椅子、照明スイッチ、トイレ、蛇口、シンク、洗面台、卓上、ベッド、マットレスおよび枕カバー、病院の家具、食品調理表面、調理および食品調製調理器具や機器、食品および飲料の包装および貯蔵容器、食品ラップ、医療，外科，獣医および歯科ツール，装置および器具、医療，歯科および獣医用インプラント、手袋、櫛、ブラシ、カミソリ、はさみ、食品および飲料のミキサーおよび加工/包装機器または機械、食品および飲料の加工ライン、食肉処理場付属品およびツール、防護服、ゴーグルおよびメガネ、上下水道管、タンクおよびドレイン、ボートの船体、水域および海洋設備；および床、家具、壁、卓上およびその他の表面用の壁および床タイルおよびラミネートなどのそれらの構成要素(これらに限定されるものではない)。本発明のナノ構造表面を、基板を形成する、たとえば、ポリマー製品ブレンドおよび塗料、染料またはインク(3D印刷インクなど)などのコーティングまたは印刷組成物に包含されうるか、または処理される基板に殺菌活性を付与するために基板に適用されうるストランド、繊維、小片または粒子(たとえば、ナノまたはマイクロスフィアなどのナノまたはマイクロ粒子)などの形態で材料に適用することも可能である。本発明のナノ構造表面が付与された材料の繊維、糸またはストランドを、殺菌/消毒特性を製品に付与するために、防護服、カーテン、ベッドリネン、家具のカバー、衣類、タオル、創傷包帯、フェイスマスク、包帯やワイプなどの衣類などの織物および材料に組み込むことができる。本発明の表面を用いて、細胞の溶解または破裂を開始することもでき、その内容物を分析すること、ヒトまたは他の哺乳動物細胞についての場合、感染、疾患、細胞生化学、遺伝的素因などを検出することが望ましい。特に、この技術を、血液細胞、特に赤血球に適用してもよく、本発明の表面は、標本瓶、顕微鏡スライド、アッセイ成分、マイクロ流体デバイスなどにおいて用いられる。
【００３１】
本発明のナノ構造表面は、金属、半導体、ポリマー、複合材料および/またはセラミック材料などのさまざまな材料から形成されうる。このような材料は、ブロック、シート、フィルム、箔、管、ストランド、繊維、小片または粒子(たとえば、ナノまたはマイクロスフィアなどのナノまたはマイクロ粒子)、粉末、造形品、ギザギザな,テクスチャード加工した、もしくは成形した品、または織布または金属半導体,ポリマー,複合材料および/またはセラミック材料のシート(たとえば、紙様のもの)にプレスした密集繊維の形態をとることができる。ナノ構造表面を形成するために用いられる材料の性質に応じて、製造工程は必然的に変更される。しかしながら、リソグラフィおよび化学蒸着アプローチなどのナノファブリケーション技術分野における従来技術を採用することができる。適切な材料で採用されうる特定の技術の例として、X線リソグラフィ、フォトリソグラフィ、極端紫外線リソグラフィ(EUV)、熱化学ナノリソグラフィー(TCNL)、磁気リソグラフィ(ML)、走査プローブリソグラフィー(SPL)、原子間力顕微鏡ナノリソグラフィー(AFM)、電子ビーム直接描画リソグラフィ(EBDW)、ナノインプリントリソグラフィ(NIL)、走査型トンネル顕微鏡リソグラフィー(STM)や反応性イオンエッチング(RIE)が挙げられる。
【００３２】
たとえば、SF6およびO2の存在下で、反応性イオンエッチング(RIE)を行うことができる。1つの実施態様において、ポリマーまたは任意のタイプ(n型およびp型または半絶縁性など)のSi基板などの他の基板を等しく利用することができるが、RIEに曝露させる基板として、ホウ素をドープしたシリコンを用いる。1つの特定の例において、10-20 Ω cm-1の比抵抗、(100)指向性表面および525±25 μmの厚さを有するp型のホウ素をドープした100 mm径の市販のSiウェハー(Atecom Ltd、台湾)を、RIEのための基板として用いることができ、この場合、bSi形成がもたらされる。たとえば、約30mTorr〜約40mTorrの加工圧および約80W〜約120WのRIE力を採用するのが便利である。特にブラック-Siの製造に関するRIEアプローチの使用におけるさらなる詳細は、他の文献で提供される4,5。
【００３３】
本明細書で用いる用語「金属」または「金属の」は、金属結合を示すか、または少なくとも部分的に金属結合を示す元素、合金または混合物を意味する。本発明の好ましい金属として、鉄、銅、亜鉛、鉛、アルミニウム、チタン、金、白金、銀、コバルト、クロム、バナジウム、タンタル、ニッケル、マグネシウム、マンガン、モリブデン、タングステン元素および合金ならびにその混合物が挙げられる。本発明の特に好ましい金属合金として、コバルト-クロム、ニッケル-チタン、チタン-バナジウム-アルミニウムおよびステンレス鋼が挙げられる。
【００３４】
本明細書で用いる用語「セラミック」は、本質的に無機および非金属化合物から形成された結晶を有するか、または少なくとも部分的に結晶構造を有する材料を包含することを意図する。それらは、一般に、冷却すると固化する溶融塊から形成されるか、または形成され、同時にもしくは続いてのいずれかにおける加熱により、焼成(焼結)される。すべてセラミックスのカテゴリーおよびセラミックスのクラスに入る粘土、ガラス、セメント、磁器製品として、たとえば、酸化物、ケイ酸塩、ケイ化物、窒化物、炭化物およびリン酸塩が挙げられる。特に好ましいセラミック化合物として、酸化マグネシウム、酸化アルミニウム、ハイドロキシアパタイト、窒化チタン、炭化チタン、窒化アルミニウム、酸化ケイ素、酸化亜鉛およびインジウムスズ酸化物が挙げられる。
【００３５】
本明細書で用いる用語「半導体」は、導体より高い抵抗性を有するが、抵抗体より低い抵抗性を有する材料を意味する；すなわち、半導体は、ダイオード、トランジスタおよび集積回路などの電気的および電子的用途において有益に利用されうるバンドギャップを実演する。半導体材料の例として、シリコン、二酸化ケイ素(シリカ)、ゲルマニウム、ガリウム砒素、インジウム-アンチモン、ダイヤモンド、アモルファスカーボンおよびアモルファスシリコンが挙げられる。もしシリコンが用いられるならば、シリコンは、ホウ素をドープしたシリコンなどのドープしたシリコンであってもよい。
【００３６】
本発明の1つの態様において、本発明のナノ構造表面が形成される材料は、ブラックシリコン (bSi)である。ブラックシリコンは、プラズマ20またはレーザー21処理によって作成されうる光起電材料として大きな注目を受けているナノ材料である。この材料は、表面にエッチングされた針形状のピラーによるその光散乱および吸収特性によって、「ブラックシリコン」と称される。それは、単純な反応性イオンエッチング技術4,5によって容易に製造されうる。エッチング条件を操作することによって、ナノスケールの特徴的寸法のある程度の制御を達成することができる。しかしながら、今日まで、bSi、特に、本発明の特別な特徴をもつbSiの生物学的特性を研究したという報告はない。
【００３７】
本発明によって把握される「複合体」材料は、複合金属/セラミック材料(「サーメット」と称される)ならびにある程度の金属、セラミックまたは半導体内容物、成分または要素を含むポリマー材料の複合体などの他の材料の組合せまたは混合物である材料を包含する。このような複合体は、異なるタイプの材料の均質混合物を含んでもよく、あるいは異なる材料の配列されたアレイもしくは層もしくは既定要素を含んでもよい。
【００３８】
本発明の文脈における「ポリマー」として、従来のポリマーおよび低密度ポリエチレン(LDPE)、ポリプロピレン(PP)、高密度ポリエチレン(HDPE)、超高分子量ポリエチレン(UHMWPE)、ポリオレフィンと他のポリマーもしくはラバーとのブレンドなどのポリオレフィン；ポリエーテル、たとえばポリオキシメチレン(アセタール)；ポリアミド、たとえばポリ(ヘキサメチレンアジパミド) (ナイロン66)；ポリイミド；ポリカーボネート；ハロゲン化ポリマー、たとえばポリビニリデンフルオリド(PVDF)、ポリテトラフルオリエチレン(PTFE)(テフロン(商標))、フッ素化エチレンプロピレンコポリマー(FEP)、およびポリ塩化ビニル(PVC)；芳香族ポリマー、たとえばポリスチレン(PS)；ケトンポマー、たとえばポリエーテルエーテルケトン(PEEK)；メタクリレートポリマー、たとえばポリメチルメタクリレート(PMMA)；ポリエステル、たとえばポリエチレンテレフタレート(PET)；ならびにコポリマー、たとえばABSおよびエチレンプロピレンジエン混合物(EPDM)などのプラズマ蒸着によって製造されたポリマーが挙げられるが、これらに限定されるものではない。
【００３９】
本明細書で用いる用語「共蒸着」は、表面上に少なくとも2つの化学種を同時に蒸着する蒸着プロセスを意味し、表面蒸着の傾斜層を達成するために2つ以上の成分の比率を経時変化させてもよい。この傾斜層の最も好ましい蒸着は、基板材料のみの蒸着で開始されるが、このことは、化学種を含む炭素の蒸着の前に蒸着される層が、有効な基板になることを意味する。これは、材料間の混合または傾斜界面をもたらすことができる。
【００４０】
用語「混合または傾斜界面」の意味は、2つ以上の構成成分の相対的比率が、所定のプロファイルにしたがって段階的に変化する材料中の領域を意図する。この混合または傾斜界面を生成する方法の1つは、イオン注入によるものである。これは、基板材料から蒸着プラズマポリマー材料への転移を達成する。プロセス中、基板に適用されるプラズマ浸漬イオン注入(PIII)パルスの電圧、パルスの長さ、周波数およびデューティサイクルのいずれか1つまたはいずれかの組合せを、プラズマから生じる化学種が注入される程度を変化させる時間に応じて変化させてもよい。傾斜金属/プラズマポリマー界面を達成することができる方法のもう1つの例は、共蒸着であり、ここで、マグネトロンまたは金属の陰極アーク光源に供給される力またはプロセスチャンバーに供給されるガスの組成は蒸着および／または注入された材料が金属性からポリマー性へ漸進的に変化するように変化する。
【００４１】
用語「プラズマ」または「気体プラズマ」は、一般に、イオン化蒸気の状態を表現するために用いられる。プラズマは、荷電したイオン、分子または分子フラグメント(正または負)、負に荷電した電子および中性種からなる。当技術分野で知られているように、プラズマは、燃焼、炎、物理的な衝撃によって、または好ましくはコロナもしくはグロー放電などの放電によって生成されうる。高周波(RF)放電において、処理される基板は、真空チャンバーに置かれ、低圧の蒸気が系に抽気される。容量性または誘導性RF電極によって生成された電磁場は、蒸気をイオン化するために用いられる。蒸気中の自由電子は、電磁場からエネルギーを吸収し、蒸気分子をイオン化し、順に、より多くの電子を生成する。
【００４２】
プラズマ処理を行う際に、典型的に、プラズマ処理装置(たとえば、ヘリコン、パラレルプレートまたは中空陰極プラズマ源またはその他の誘導または容量結合プラズマを含む)は、真空ノズルを真空ポンプに接続することによって排気される。蒸気、液体または固体源から生成された適当なプラズマ形成蒸気は、チャンバー内およびチャンバーの前後に所望の蒸気圧が得られるまで、ガス注入口を通って排気装置へ抽気される。RF電磁場は、RF発電機から電極に所望の周波数の電流を適用することによって装置内で生成される。装置内での蒸気のイオン化は、電磁場によって誘導され、得られるプラズマが、処理プロセスに付された金属、半導体、ポリマー、複合体および／またはセラミック基板表面を修飾する。利用してもよい好ましいプラズマ形成ガスは、アルゴン、窒素および基板に見い出されるものと同じまたは類似の化学種からなる有機前駆体蒸気ならびに無機蒸気である。
【００４３】
炭素含有種によるプラズマイオン注入、基板材料の比率を段階的に減少させ、炭素含有種の比率を増加させながら基板材料が炭素含有種で蒸着される条件下での共蒸着および／またはエネルギー的イオン衝撃によるプラズマポリマー表面層の蒸着を介して、プラズマポリマー表面を生成することができる。この文脈において、炭素含有種は、荷電炭素原子または二酸化炭素、一酸化炭素、四フッ化炭素または任意に置換された分枝もしくは直鎖C1〜C12アルカン、アルケン、アルキンまたはアリール化合物、ならびにn-ヘキサン、アリルアミン、アセチレン、エチレン、メタンおよびエタノールなどのポリマー化学においてポリマー化合物の生成のためのモノマーユニットであると、より従来的に考えられる化合物などの他の単純な炭素含有分子を含んでもよい。さらなる適当な化合物は、以下の非網羅的リストから取り出されてもよい：ブタン、プロパン、ペンタン、ヘプタン、オクタン、シクロヘキサン、シクロオクタン、ジシクロペンタジエン、シクロブタン、テトラメチルアニリン、メチルシクロヘキサンおよびエチルシクロヘキサン、トリシクロデカン、プロペン、アレン、ペンテン、ベンゼン、ヘキセン、オクテン、シクロヘキセン、シクロヘプテン、ブタジエン、イソブチレン、ジ-パラ-キシリレン、プロピレン、メチルシクロヘキサン、トルエン、p-キシレン、m-キシレン、o-キシレン、スチレン、フェノール、クロルフェノール、クロルベンゼン、フルオロベンゼン、ブロムフェノール、エチレングリコール、ジエチレングリコール、ジメチルエーテル、2,4,6-トリメチル m-フェニレンジアミン、フラン、チオフェン、アニリン、ピリジン、ベンジルアミン、ピロール、プロピオニトリル、アクリロニトリル、ピロリジン、ブチルアミン、モルホリン、テトラヒドロフラン、ジメチルホルムアミド、ジメチルスルホキシド、グリシジルメタクリレート、アクリル酸、エチレンオキシド、プロピレンオキシド、エタノール、プロパノール、メタノール、ヘキサノール、アセトン、ギ酸、酢酸、テトラフルオロメタン、フルオロエチレン、クロロホルム、テトラクロロメタン、トリクロロメタン、トリフルオロメタン、塩化ビニリデン、フッ化ビニリデン、ヘキサメチルジシロキサン、トリエチルシラン、ジオキサン、パーフルオロオクタン、フルオロシクロブタン、オクタフルオロシクロブタン、ビニルトリエトキシシラン、オクタフルオロトルエン、テトラフルオロメタン、ヘキサメチルジシロキサン、ヘプタデカ-1-デセン、テトラメチルジシロキサン、デカメチルシクロペンタシロキサン、パーフルオロ（メチルシクロヘキサン）、2-クロロ-p-キシレン。
【００４４】
典型的なプラズマ処理条件(100平方センチメートルの表面を処理するのに必要である電力に関してここに引用されるが、系の大きさにしたがって増減できる)として、約1ワット〜約1000ワット、好ましくは約5ワット〜約500ワット、最も好ましくは約30ワット〜約300ワットの電力レベル(適当な電力の例は、100ワットの順電力および12ワットの逆電力である)；約1 kHz〜100 MHz、好ましくは約15 kHz〜約50 MHz、より好ましくは約1 MHz〜約20 MHzの周波数(適当な周波数の例は、約13.5 MHzである)；約0 G(すなわち、適用される軸方向の磁場にとっては必須ではない)〜約100 G、好ましくは約20 G〜約80 G、最も好ましくは約40 G〜約60 Gの軸方向プラズマ閉じ込め磁場強度(適当な軸方向の磁界強度の例は、約50 Gである)；約5秒〜12時間、好ましくは約1分〜2時間、好ましくは約5分〜約20分の曝露時間(適当な曝露時間の例は、約13分である)；約0.0001〜約10トール、好ましくは約0.0005トール〜約0.1トール、最も好ましくは約.001トール〜約.01トールのガス/蒸気圧(適当な圧力の例は、約0.002トールである)；および約1〜約2000 cm3/分のガス流速；が挙げられる。
【００４５】
本発明の表面は、それらが製造される材料に応じて、必ずしもではないが、親水性特性を示すことが多い。本発明の幾つかの態様において、除去されるべきであると意図される細胞が水性媒体中に存在することが多く、親水性表面を有することは、水性の細胞含有液体による表面の湿潤化を促進し、それによって殺菌表面における細胞の最適拡散および細胞の接触の達成が促進されるので、親水性表面が望ましい。用語「親水性」は、水などの極性液体によって湿潤化されうる表面を意味し、強親水性および中程度の親水性湿潤特性の両方を有する表面を包含する。滑らかな表面について、我々は、用語 親水性を、0〜約90度の範囲の水接触角を有する表面を意味するために用いる。対照的に、「疎水性」表面は、水などの極性液体をはじく表面であり、滑らかな表面に対して、90度を超える水接触角を特徴とし、150度を超える水接触角を特徴とする表面は、「超疎水性」であるとみなされる。
【００４６】
以下の非限定的実施例により、本発明をさらに説明する。
実施例
【実施例１】
【００４７】
ブラックシリコンの殺菌活性
本実験では、我々は、2つのナノ材料(合成bSiおよびベニヒメトンボの翅)の抗菌潜在力を評価し、比較した。シリコンおよび天然の翅の表面の物理化学的特性を化学的および構造的に特徴決定した後、さまざまな細胞壁構造を有する3つの異なる細菌株(グラム陰性桿菌である緑膿菌、グラム陽性球菌である黄色ブドウ球菌ならびにグラム陽性桿菌である枯草菌の栄養細胞および胞子)に対するそれらの抗菌活性を評価した。
【００４８】
材料および方法
反応性イオンビームエッチング
SF6およびO2を用いる反応性イオンエッチング(RIE)を5分間行い、Oxford PlasmaLab 100 ICP380装置を用いてシリコンウェハー上にナノスパイクを製造した。10-20 Ω cm-1の比抵抗、(100)指向性表面および525±25 μmの厚さを有するp型のホウ素をドープした100 mm径の市販のSiウェハー(Atecom Ltd、台湾)を、bSi形成のための基板として用いた。ブラック-Siの製造におけるさらなる詳細は、に報告されている4,5。
【００４９】
昆虫の翅の調製
試料のトンボ(ベニヒメトンボ、トンボ目)を、ブリスベーン(オーストラリア)の緑地エリアから採取した。ハサミまたは外科用メスのいずれかを用いて翅を正確に切断した。次いで、これらを両面テープで円板に貼り付け、次いで、MilliQ水(18.2 MΩ cm-1の抵抗性、Millipore、ビレリカ、マサチューセッツ、USA)で十分に濯ぎ、次いで、純度99.99%の窒素ガスで乾燥した。
【００５０】
表面ナノ構造の特徴決定
電界放射型SEM(FESEM；ZEISS SUPRA 40 VP、オーバーコッヘン、バーデン・ヴュルテンベルク、ドイツ)を用いて、35,000×、70,000×、150,000×および1,000,000×の倍率で、3 kVにて、bSiおよびトンボの翅の高分解能電子顕微鏡写真を記録した。画像表示する前に、先に報告されたように、Dynavac CS300を用いて、翅サンプルを薄い金膜でコーティングした6。形態学的整合性を確認するために、bSiサンプルのさまざまな切片および翅の多様な領域などの複数の画像表示を記録した。
【００５１】
最初にBruker AXS Contour GT 3D光学プロファイリングシステムを用いて、4×および230×の対物レンズを用いる白色光垂直走査干渉モードで表面構造を分析した。3つのサンプルを走査して、表面の全体の均質性を評価した後、表面上の5つの異なる位置で詳細なトポグラフィープロファイルを評価した。bSiおよび翅の表面上のナノ構造の特徴的サイズが光学分解能の限界以下であったので、それらの構造を光学画像のノイズパターンから観察した。
【００５２】
表面組成の特徴決定
150 Wで作動する単色X線源(Al Kα、hυ＝1486.6 eV)を備えたKratos Axis Ultra DLD X線光電子分光計(Kratos Analytical Ltd.、イギリス)を用いて、X線光電子分光法(XPS)を行った。結合エネルギー(BE)83.98 eVのAu 4f7/2光電子ピークを用いて、分光計のエネルギーを較正した。分析中、表面帯電を妨げるためにサンプルを低エネルギー電子で浸した。C 1s ピーク(結合エネルギー285.0 eV)の炭化水素成分を、電荷補正のための対照として用いた。表面上に存在する元素は、それぞれ1 eVおよび160 eVの間隔およびパスエネルギーでの0-1400 eVの範囲におけるサーベイスペクトルから決定された。Kratos装置に対して感度因子を用いて、XPSによって検出された元素の相対原子濃度を、サーベイスペクトルにおけるピーク面積に基づいて定量した。 C 1s、O 1sおよびSi 2pピークのそれぞれにわたって高分解能スキャンを行い、次いで、線形バックグラウンドシグナルを除去した後、ガウス-ローレンツコンポーネントでフィットさせた(Kratos Vision IIソフトウェア)。
【００５３】
表面湿潤性
液滴法を用いて、bSiおよび翅上で静的水接触角を測定した1。ナノディスペンサーを備えたFTA1000c(First Ten Angstroms、Inc.、ポーツマス、バージニア、USA)を用いて、空気中で接触角の測定を行った。液滴の体積は、約1.0 μLであった。Pelco model PCHM 575-4カメラで2秒にわたって50個の画像を記録し、液滴が約1秒間表面に載った後に接触角を測定することによって、接触角を測定した。
【００５４】
細菌株、増殖条件およびサンプル調製
3つの菌株を用いた：緑膿菌ATCC 9027、黄色ブドウ球菌CIP 65.8Tおよび枯草菌 NCIMB 3610T。選択された菌株は3つの大きな細菌の分類学的系統の典型的な代表であり、American Type Culture Collection (ATCC、マナッサス、バージニア、USA)、Culture Collection of the Institute Pasteur (CIP、パリ、フランス)およびthe National Collection of Industrial、Food and Marine Bacteria (NCIMB、アバディーン、イギリス)から得た。各細菌の付着実験の前に、ストック(Oxoid、ベイジングストーク、ハンプシャ、イギリス)からの寒天培地上で細菌培養物を再生させた。新鮮な細菌懸濁液を5 mLの栄養ブロス(Oxoid、ベイジングストーク、ハンプシャ、イギリス)中、37℃にて一夜増殖させた。増殖の対数期にて細菌細胞を集め、上述1のとおり、懸濁液をOD600＝0.3に調節した。1時間、3時間または18時間のいずれかのインキュベーション間隔で円板に取り付けられた昆虫の翅を5 mLの細菌懸濁液に浸した。
【００５５】
胞子形成のために、枯草菌 NCIMB 3610Tの栄養細胞懸濁液からのを寒天培地(Oxoid)プレートに撒き、酸素枯渇下で37℃にて7日間インキュベートした。マラカイトグリーンによる胞子の染色およびサフラニンによる健康細胞のカウンター染色によってガラススライド上に胞子形成(＞95 %)が顕微鏡で観察された7。次いで、リン酸緩衝生理食塩水(PBS)溶液に胞子を懸濁させ、13000 rpmにて5分間洗浄し、再懸濁させた。昆虫の翅上でのインキュベーションの前に、PBS中の胞子懸濁液をOD600＝1に調節した。次いで、昆虫の翅を胞子懸濁液とともに1、3および18時間インキュベートして付着実験を行った。
【００５６】
細胞生存率分析
共焦点レーザー走査顕微鏡法(CLSM)により、LIVE/DEAD(登録商標) BacLight(商標) Bacterial Viability Kit、L7012を用いて、生細胞および死細胞の比率を視覚化した。SYTO(登録商標)9およびヨウ化プロピジウム蛍光染料の混合物(Molecular Probes(商標)、Invitrogen、グランド・アイランド、ニューヨーク、USA)では、SYTO(登録商標)9は、無傷膜および損傷膜の両方に浸透し、核酸に結合して485 nmの波長で励起して緑色の蛍光を発光した。他方、ヨウ化プロピジウム単独では、非生存であるとみなされる重大な膜損傷を有する細胞のみに入り、SYTO(登録商標)9よりも高い親和性をもって核酸に結合する。製造者のプロトコルにしたがって細菌懸濁液を染色し、Fluoview FV10i倒立顕微鏡(オリンパス、東京、日本)を用いて撮像した。
【００５７】
胞子染色のために、このプロトコルに若干の変更を加えた8。0.9 mMのヨウ化プロピジウムおよび5 mMのSYTO(登録商標)9の混合物で15-20分間、胞子を染色した。次いで、共焦点顕微鏡でサンプルを撮像した。
【００５８】
細菌生存率のプレートカウント
標準プレートカウントによって、生存率アッセイを行った9。5 mLのリン酸緩衝生理食塩水(PBS)に緑膿菌、黄色ブドウ球菌ならびに枯草菌細胞および胞子を懸濁させ、OD600＝0.1に調節した。再懸濁した細胞を、1:10に希釈した；次いで、ベニヒメトンボの翅、bSi、滑らかなシリコンウェハーまたはガラスカバースリップのいずれかの、面積1 cm2の基板サンプルを入れた直径3.5 cmの各ウェルにて3回インキュベートした。次いで、離れた時間間隔(3時間および18時間)で、細胞懸濁液をサンプリングし、1:10で連続希釈し、各希釈物を3つの培養寒天プレートに撒いた。次いで、得られるコロニーをカウントし、1mL当りのコロニー形成ユニットの数を計算した。コロニー形成ユニットの数は、懸濁液中の生細胞の数に相当すると推定された9。対応するコントロール条件から懸濁液中に残っている細胞の数を引くことにより、インキュベーション時間1分当りのサンプル1平方センチメートル当りの無傷の細胞の数として、最大殺菌効率を測定した。
【００５９】
結果および論考
表面特性
bSiおよびトンボの翅の両方とも、多数の柱状ナノスケールの突起で覆われたが、それらは互いに実質的に相当異なるものであった(図１)。bSiの表面上のナノスケールの突起は、ナノスパイクと称され、約500 nmの高さであり、互いに異なり、先端が整った形状であった(図1a、差し込み図)。トンボの翅のナノスケールの突起は、ナノピラーと称され、bSiのナノスパイクよりも短く(〜240 nm)、根元である種の網目構造を形成するように見えた(図1b、差し込み図)。両表面上のいくつかのナノ突起は、先端で集まる傾向があったが、網目構造は形成されなかった。このナノ構造は、ナノピラー曲げ剛性がより低いことにより、天然の表面において、より高頻度で見られたが、形状、スケール、ヤング率および材料密度に応じて変化する10。Aizenbergおよび共同研究者らは、全体的な幾何学的および機械的特性ならびに表面特性の影響下でどのように毛管力が自己再組織化を誘発するかを明らかにしている11。光学的プロフィロメトリーにより、この初期構造の存在が確認された(図1c、d)。ナノスケール突起の縦軸は、bSiとトンボの翅の表面との間で異なったが、空間パターン形成は、bSiとトンボの翅の表面との間に多少の類似があったことが顕微鏡写真からわかり、このことは、ディスプレイスメントマップ技術によって作成された表面顕微鏡写真の三次元モデルにおいてさらに例示される(図1e、f)。
【００６０】
bSiとトンボの翅の化学官能性および表面濡れ性における差異は、より明確であった。昆虫の翅は、主としてさまざまな疎水性脂質およびワックスに起因する複雑な化学組成を示すことがこれまでに明らかにされている。X線光電子分光法(XPS)を用いて、我々は、ベニヒメトンボの翅が、文献において確立されたものと類似の化学組成を有することを確認した。サーベイスペクトルは、2つの検出可能な元素：CおよびOのみの存在を示した(図4a)。サーベイスペクトルに基づく元素データ分析は、Cが表面%において97.5を含むが、Oは表面%において2.5で存在し、長炭素鎖骨格を含む分子などの疎水性脂質分子による表面被覆率と一致することを実証した。Oの存在は、表面脂質の比較的少ない部分に関連する脂肪酸分子に起因しうる。予想どおり、ブラックシリコン(bSi)のXPSスペクトルは、主として2つの元素、OおよびSiの存在を示し、後者は、非晶質Siの検出によるところが大きい(図4b)。大気汚染などの可能性がもっとも高いが、少量の炭素が検出された。昆虫の翅の顕著な特徴は、超疎水性というその性質であり、それを、ベニヒメトンボおよびbSiの両方の濡れ性に関して評価した。トンボの翅は、超疎水性であり、153.5±3.9°の平均静的水接触角値を示すが(図4c)、bSiは、主として加工中の表面酸化に起因する、79.7±2.4°の平均静的水接触角値を有する有意に低い疎水性(事実、中程度の親水性)を示した(図4d)。
【００６１】
構造化表面上の細菌の細胞および胞子の形態(図5)を、それぞれ図6および図7に示す相当する平面ガラスおよびシリコンコントロール表面と比較することができる。
【００６２】
殺菌表面活性
bSiおよびトンボの翅の表面の殺菌特性を定量するために、30時間にわたって各表面上で3種の細菌をインキュベートし、細菌生存率をモニターした。試験した細菌の種類は、主な原核生物分類群を代表するものであり、グラム陰性緑膿菌ATCC 9027、グラム陽性黄色ブドウ球菌65.8Tならびに枯草菌NCIMB 3610Tの栄養細胞および胞子の両方であった。bSiおよびトンボの翅の表面に付着したすべての細胞および胞子の形態的外観は、コントロール表面としての平面ガラスおよびシリコンの表面に付着するものとは有意に異なることが見い出された(図2a-d、i-l；図6および7に示すコントロール)。表面の化学的性質および疎水性における大きな差にもかかわらず、これらの基板の両方に存在するナノピラーによって、すべての種類の細胞の完全性が、大きく破壊されたように見えた(図2および図4)。大きな変形と飲み込みは、3つの栄養細胞型のみならず、枯草菌胞子でも見られる。我々は、これまでに、セミの翅に付着した緑膿菌細胞の類似の物理的変形を観察し1、これらが、その後、付着した後に不活性化されることが見出した。共焦点レーザー走査顕微鏡を用いるbSiおよびトンボの翅に接触した細胞の生存率分析は、すべての細胞および胞子が、この場合も、付着後に生存不能であることを確認した(図2e-h、m-p)。すべての破壊された細胞を貫通して赤色の蛍光を引き起こし、不活化を示す蛍光染料であるヨウ化プロピジウムを用いて細胞破裂を評価した。特に、bSiおよびトンボの翅の表面は、グラム陰性緑膿菌細胞に対して有効であるのみならず、グラム陽性黄色ブドウ球菌および枯草菌細胞に対しても有効であった。これまでに行われたセミの翅の研究は、セミの翅の基層がグラム陰性細胞のみに対して有効であることを明らかにした1。一般に、グラム陽性細胞は、グラム陰性菌の細胞壁の約4〜5倍の厚みを有するそのペプチドグリカン細胞壁により、グラム陰性細胞よりも機械的溶解に対して堅固であり抵抗性がある。この細胞壁の厚みがより大きいことは、細胞壁を破裂させ、内部の膜を変形させ、細胞死を引き起こすために、より大きい変形ストレスを必要とする。試験した栄養細菌細胞に対して有効であることに加えて、bSiおよびトンボの表面ナノ構造は、胞子の生存能力をコントロールする多層胞子外皮を明らかに破裂させることができた。胞子外皮は、乾燥などの外部ストレスに対して大きな耐久性および抵抗性を与え、胞子をストレス条件下における細菌生存の最も有効な手段にする。このことは、bSiおよびベニヒメトンボの翅の両方が細菌細胞に適用することができる変形ストレスが相当なものであることを示し、細菌の生存戦略に対抗するために使用されるべきbSiの大きな潜在力を実証する。
【００６３】
近年、堅い壁構造をもつ細胞へのマイクロウェーブ照射の適用によって実証されたように、殺菌活性をもたらすグラム陰性菌とセミの翅のナノピラーとの間の相互作用は、表面の物理的構造および細胞の堅さに従属的であることがこれまでに明らかにされた。照射は、細胞壁の堅さを減少させ、細胞壁を、これらの翅のナノピラーの作用の影響をより受けやすいものにする1,2。セミの翅の殺菌効果の機械的性質のさらなる確認は、金の薄層による翅のスパッタコーティングが、抗菌活性を抑制できなかった際に報告された。本明細書においても同様の実験を行い(図5および図8)、その結果は、bSiおよびトンボの翅の表面の殺菌作用もまたナノ機構であることを確認した。細胞壁の構造が、実際に、細胞の堅さの主な決定因子の1つであることが実証され、続いて、メカノ応答性表面に影響を受けやすいことも実証されている。グラム反応と細胞形態のさまざまな組合せによる、系統発生的に多様な細菌種の感受性を調べるセミの翅における系統的研究において、グラム陰性菌が、細胞形態または系統発生的所属にかかわらず、翅の表面の殺菌効果に対して脆弱であることが常に見い出された12。
【００６４】
最近、特に細胞壁の機械的特性および内部浸透膨圧を審査する目的での細菌細胞の直接AFM測定および物理モデリングの両方が進歩している13,14。たとえば、物理モデリングおよび直接AFM測定の両方を適用して、Yi Denらは、生きている大腸菌の細胞壁ヤング率を、軸方向および円周方向について、23 MPaおよび49 MPaとして定量したが、外部からの強制摂動下での細胞バルジング歪の分析を通して、細胞膨圧は29 kPaであった15。くぼみ(indenting)変形によって引き起こされる壁張力の結果として、細胞壁のペプチドグリカン網目の有意なべき乗則応力剛化は、指数1.2を有するように見られた。ここで、我々は、細胞膜の弾性と、セミの表面と比較したbSiおよびトンボの翅の構造の毛管現象との間の競争が、bSiのより長くより顕著なナノスパイクを伴って増加する、増加された変形および細胞壁応力を伴う強化された飲み込みの方をに有利に働くことを理解する1。
【００６５】
セミの翅に対して、bSiおよびトンボの翅の高い殺菌効率は、それらの表面上のパターンの違いを原因としうる。bSiおよびトンボの翅は、鋭い先端をもつ、長くて(100-600 nm)薄い(先端で10-50 nm)スパイクを有する(図1)；対照的に、セミの翅は、丸い先端をもつ厚いピラー(60 nm)を有する。bSiのナノメータースケールの鋭い先端は、一桁の程度で膜の厚みと同程度であり、したがって、膜を貫通することができる。対照的に、セミの翅のパターンの尖っておらず丸いピラーは、膜の厚みよりもはるかに大きい寸法を有する。膜は、ピラーの表面に吸着し、ピラー間の膜の引き伸ばしのみによってしか破裂させることができず、このことは膜の直接穿孔に対して効率を制限する。このメカニズムを定量化するために、我々は、脂質二重層の平衡および機械的特性を適切に特徴付けることができ、相互作用およびナノ物体による脂質二重層の穿孔における微視的情報を提供することができる、脂質二重層のSingle Chain Mean Field (SCMF)理論を用いている。図1に記載のbSiの先端の寸法を有する疎水性錐体の形態の相互作用物体を構築し、脂質分子の3ビーズモデルを用いて、我々は、脂質二重層の中心からの先端の距離の関数として、錐体と脂質二重層の相互作用を試験している(図2)。30 nmの四角形中の脂質の数は、約60 Å2の面積を有する非摂動平衡脂質二重層に対応する一定数である約3000にした。水平寸法における同一のスパイクの周期的境界条件モデルの周期的パターン。尾部と先端の相互作用は、-10 kTであるように選択され、得られる構造は、他の幾何学的形状で得られる結果と一致する。少し挿入されると、疎水性錐体は、二重層のトポロジーを変化させることなく脂質のテールを引き付ける。しかしながら、ある程度の中間段階の挿入において、先端の周囲の細孔の形成にともなう二重層構造の突然の変化がある(図2)。脂質のテールは、先端の疎水性表面に付着し、順に、頭部が錐体の表面を指し示し、トロイダル細孔が形成されるように脂質の再配向を誘導する。図2に示すように、転移点において、細孔有りおよび無しのトポロジーに対応する2つの溶液が共存し、したがって、この転移は一次転移と類似し、細孔が自発的に形成されることを示す。セミの翅の表面について示唆されたように、そして図2からわかるように、細菌細胞はスパイクの先端と接触するとbSiパターンによって破裂させられるので、このメカニズムはパターンへの膜の深い挿入を要求しない。
【００６６】
標準生存率プレートカウント技術を用い、bSiおよびベニヒメトンボの翅の表面の殺菌効率を、30時間にわたって定量的に評価した。このプレートカウントアッセイは、バルク滅菌技術よりもむしろ表面の抗菌ポテンシャルの評価に適応させるための接種量の調節による、食材滅菌の評価用FDAプロトコルに基づいて開発された16。bSiの殺菌効率の詳細な分析結果を図3に示す。低栄養条件下での低レベルの天然の細胞死を考慮に入れるために、bSiおよびトンボの翅によって殺された細胞の数を、生存細胞の数および同じインキュベーション期間後にコントロール中に残っている生存細胞の数の間の差として決定した。各表面によって殺された細胞の数に基づいて、殺された細胞の数／cm2／分として、それぞれの効率を決定した(図3a)。bSiおよびトンボの翅の両方が、試験したすべての細胞型に対して、概して等しく効果的であったが、bSi表面は緑膿菌に対してわずかにより効果的であるように見えた。生物系に関連する高い変動性により、エラー値が大きすぎるので、bSi表面は緑膿菌に対してトンボの翅より有効であると決定的に明示することはできないことに留意すべきである。bSiは、すべての細胞型を殺すことにおいて極めて効率的であり、このことは、各細胞型の最小感染量でのこれらの値を比較すると明らかに実証される17−19。効率のこれらのレベルを考えると、bSi表面の投影面積1.5 cm2は、1分以内で試験したすべての細胞型の最小感染量に対抗するのに十分であることが予測される(図3b)。
【００６７】
bSi表面は、3つの細胞型すべてにおいて、および枯草菌胞子においても、懸濁液中の細胞数を減少させ、評価したすべての細菌に対する十分な殺菌効率を有することが見い出された(図8a-d)。
【００６８】
結論
合成bSiによって提示される広範囲の殺菌活性は、細胞が表面構造(およびそれらの付随する応力)の物理的相互作用力に応答し、細胞変形および細胞死がもたらされるメカノ応答性微生物学への新たなアプローチのための機会を提供する。このようなナノ材料を容易に作製する能力は、生物医学的および工業的適用の両方における使用のための、広範囲の殺菌表面の開発におけるその使用の可能性を示唆する。我々の結果は、(i)ナノ構造のbSiおよび天然のベニヒメトンボの翅が、ペプチドグリカン細胞壁および内部膜上の表面ナノ構造によって引き起こされる変形的応力に対する機械的および構造的応答によって駆動する殺菌活性を有する非常に有効な殺菌表面であること；(ii)細菌細胞を殺すことにおいてトンボの翅の表面構造に類似の有効性を有する合成抗菌ナノ材料が、容易に作製できること；ことを実証する。
これらの表面は、表面の化学官能性とは独立して有効であるように見え、(iii)このような合成表面は、天然の対応物と比較して、増強された殺菌活性を示す。これらのデータは、メカノ応答性表面が、微生物汚染に反撃することにおいて演じることができる影響力の明らかな実証を提供する。
【実施例２】
【００６９】
赤血球細胞に対するブラックシリコンの活性
材料および方法
赤血球採取およびサンプル調製
動物倫理委員会(AEC)のガイダンスに準拠して、モナッシュ大学の動物研究施設にて健康なラットから血液を採取した。3.8% (w/v)クエン酸ナトリウム中に新鮮な血液を採取した。抗凝固処理された赤血球を、1400 rpmにて5分間遠心分離して、血漿および軟膜を除去した。分離された赤血球を、10 mMリン酸生理食塩水緩衝液(PBS、pH 7.4)中で2回洗浄した。最終細胞懸濁液を、4×106細胞/mlの密度に調節した。
【００７０】
滅菌されたbSiナノピラーアレイおよびコントロール(ガラス、ゼラチン被覆ガラスおよびSiウェハー)サンプルを、2 mLの最終細胞懸濁液に浸し、相対湿度100%、空気中5% CO2雰囲気中、37℃にて、さまざまな個別の時間間隔(5、15、30、60、120および180分)でインキュベートした。視覚化する前に、すべてのインキュベートしたサンプルを、1 mLの10 mM PBS (pH＝7.4)で穏やかに洗浄した。すべての洗浄サンプルを2.5%グルタルアルデヒド(Sigma)で固定し、次いで、一連のエタノール(30、50、70、90および100%)で脱水した後、既述されたとおり、走査電子顕微鏡で視覚化した25,26。
【００７１】
走査電子顕微鏡
電界放射型SEM(FESEM；ZEISS SUPRA 40 VP、ドイツ)を用いて、1000×、5000×および15000×の倍率で、3 kVにて、赤血球が付着した表面の高分解能走査電子顕微鏡(SEM)画像を撮った。SEM下で観察する前に、既存の手順にしたがって、Dynavac CS300を用い、グルタルアルデヒドで固体した赤血球が付着したサンプルを、10 nmの金膜でコーティングした27,28,29。1000×の倍率で撮った画像を用いて、付着および／または損傷した細胞の数を定量した。3つの独立した実験からの2つの異なるサンプルごとに、20の領域を撮影した。両凹赤血球を「無傷の細胞」とし、損傷した赤血球細胞を「破裂した細胞」とする、細胞形態の変化に基づいて、定量を行った。
【００７２】
ナノピラーと赤血球の間の相互作用界面を視覚化するために、細胞が付着したナノ構造サンプルを砕き、電界放射型SEM(FESEM；ZEISS SUPRA 40 VP、ドイツ)を用いて、3 kVにて、その横断面を画像化した。
【００７３】
共焦点レーザー走査顕微鏡
共焦点レーザー走査顕微鏡(CLSM)を用いて、付着した赤血球の視覚化を行った。既述されたとおり、4 ×106の密度の細胞を、プレミックス膜標識溶液(1,1'-ジオクタデシル-3,3,3',3'-テトラメチルインドカルボシアニン過塩素酸塩(DiI)、モレキュラー・プローブス(商標)、Invitrogen)に懸濁させた30,31。予め染色した細胞懸濁液を用いて、12ウェル培養プレートにて、さまざまな個別の時間間隔(5、15および30分)でナノピラー配列サンプルとともにインキュベートした。既述されたとおり、赤血球が付着した基板を、1 mLのPBSで穏やかに洗浄し、4%パラホルムアルデヒドで後固定(postfix)した30,31。Olympus Fluorview FV10i顕微鏡共焦点システム(Olympus、日本)を用いて、ナノ構造およびコントロール表面およびそれらの細胞マトリックスに付着した赤血球の画像を記録した。画像化ソフトウェアFluorview FV 7.0を用いて、CSLM画像を加工し、三次元(3D)画像を構築した。
【００７４】
ラマン顕微鏡
ラマン顕微鏡(WiTEC)を用いて、532 nmのレーザー波長(hυ＝2.33 eV)で赤血球が付着したナノピラー配列シリコン表面をマッピングした。水浸60×の対物レンズ(開口数＝0.9、Olympus)を用いて、ブラックシリコン上の赤血球の付着をマッピングした。10 μm ×10 μmの走査面積用に100スペクトル×100スペクトルの格子を獲得した。単一スペクトルについての積分時間は、0.15秒であった。5つの異なるサンプルにおいて、走査を独立して2回繰り返した。WiTECコントロールソフトウェアパッケージによって、データ獲得をコントロールした。
【００７５】
統計分析
通例用いられるプロトコルにしたがって、測定された量の平均値および対応する標準偏差に関して、結果を表した。対応のあるスチューデントの両側t検定を用いて、統計的データ処理を行って、結果の整合性を評価した(図および表において、p＜0.05の場合、星印)。
【００７６】
結果
赤血球とナノピラー配列シリコン表面との時間依存性相互作用
ナノピラー配列表面との5、15および30分間の相互作用後の赤血球の形態学的変化を図9に示す。上面および側面のSEM顕微鏡写真は、単一の赤血球の段階的破裂過程を示した(図10(a)および(b))。健康な両凹形状の細胞は、いったん表面と接触すると変形するようになり、最終的には破裂したことがわかる。破裂した細胞および／または膜の幾つかの片が見られ、「セルプリント」とみなされた。損傷は、継続することがわかり、相互作用時間が15、30、60、120および180分に延びると、より大規模になる(図9(a))。ナノピラー配列シリコン表面上の付着細胞の総数は、インキュベーション時間の増加に比例して増加し、市販のシリコン表面上の付着細胞の数と一致した(図9(b))。60分間のインキュベーションにおいて、ナノ構造シリコン上の破裂した細胞の数は、無傷の赤血球の約半分であるように見える(p＝0.05)；60分後、破裂した細胞がナノピラーアレイ表面上で優勢になり、3時間後、表面は付着した赤血球および／またはそれらの「セルプリント」でほとんど飽和したように見えた。
【００７７】
赤血球表面界面の特徴決定
SEMおよびCLSM画像を用いて、単一の赤血球とナノピラーの接触点を視覚化した(図11および12)。接触面積は、ナノピラーの先端の20-30 nmを占めるに過ぎないことが推定された。シリコンナノピラー上の赤血球の変形および破裂を、CLSM画像およびラマン顕微鏡(RS)の分析によって確認した(図12)。
【００７８】
赤血球が付着したエッチングされたシリコン表面のスペクトルを図12に示す。690 cm-1〜1909 cm-1の赤血球のラマンピークは、細胞膜と相互作用する遊離細胞質ヘモグロビンおよびサブメンブランヘモグロビンなどのすべてのヘモグロビン分子のヘムにおける結合振動に対応する。破裂した細胞からのいくつかの破片は、ヘモグロビンが検出されなかった細胞膜の残りの下に、ナノピラー上の集塊として見られる(図12(e))。ヘモグロビンは、によって損傷されなかった無傷の赤血球内で容易に検出された(図12(e))。これらの結果は、SEM分析に一致することが見い出された(図12(f))。
【００７９】
参考文献
1. Ivanova、E. P. et al. Natural bactericidal surfaces: Mechanical rupture of Pseudomonas aeruginosa by cicada wings. Small 8、2489-2494 (2012).
2. Pogodin、S. et al. Biophysical model of bacterial cell interactions with nano-patterned cicada wing surfaces. Biophys. J. 104、835-840 (2013).
3. Hasan、J.、Crawford、R. J. & Ivanova、E. P. Antibacterial surfaces: the quest for a new generation of biomaterials. Trends Biotechnol. 31、295-304 (2013). 
4. G. Gervinskas et al.、Surface-enhanced Raman scattering sensing on black silicon、Annalen der Physik、published online: 17 JUN 2013 DOI: 10.1002/andp.201300035; A. 
5. A. Zukauskas et al、Black silicon: substrate for laser 3D micro/nano-polymerization、Opt. Exp. 12、6901 (2013).
6. Truong、V. K. et al. The influence of nano-scalesurface roughness on bacterial adhesion to ultrafine-grained titanium. Biomaterials 31、3674-3683 (2010).
7. Bartholomew、J. W. & Mittwer、T. A simplified bacterial spore stain. Biotechnic & Histochemistry 25、153-156 (1950).
8. Laflamme、C.、Lavigne、S.、Ho、J. & Duchaine、C. Assessment of bacterial endospore viability with fluorescent dyes. J. Appl. Microbiol. 96、684-692 (2004).
9. Postgate、J. R. Methods in Microbiology. Vol. 1 611-628 (Academic Press、1969).
10. Kondo、T.、Juodkazis、S. & Misawa、H. Reduction of capillary force for high-aspect ratio nanofabrication. Appl. Phys. A Mater. Sci. Process. 81、1583-1586 (2005).
11. Kang、S. H.、Pokroy、B.、Mahadevan、L. & Aizenberg、J. Control of shape and size of nanopillar assembly by adhesion-mediated elastocapillary interaction. ACS Nano 4、6323-6331 (2010).
12. Hasan、J. et al. Selective bactericidal activity of nanopatterned superhydrophobicity cicada Psaltoda claripennis wing surfaces. Appl. Microbiol. Biotechnol.、[Published online] (2012).
13. Arnoldi、M. et al. Bacterial turgor pressure can be measured by atomic force microscopy. Physical Reviews E 62、1034-1044 (2000).
14. Jiang、H. & Sun、S. X. Morphology、growth、and size limit of bacterial cells. Phys. Rev. Lett. 105、028101 (2010).
15. Deng、Y.、Sun、M. & Shaevitz、J. W. Direct measurement of cell wall stress stiffening and turgor pressure in live bacterial cells. Phys. Rev. Lett. 107、158101 (2011).
16. FDA. in Microbiological challenge testing、evaluation and definition of potentially hazardous foods www.fda.gov (United States Food and Drug Administration、2009).
17. Granum、P. E. & Lund、T. Bacillus cereus and its food poisoning toxins. FEMS Microbiol. Lett. 157、223-228 (1997).
18. Schmid-Hempel、P. & Frank、S. A. Pathogenesis、virulence、and infective dose. PLoS Pathog. 3、e147 (2007).
19. World Health Organization WHO. Swimming pools and simillar environments. Guidelines for safe recreational water environments 2 (2006).
20. Jansen、H.、Boer、M.、Legtenberg、R. & Elwenspoek、M. The black silicon method: a universal method for determining the parameter setting of a fluorine-based reactive ion etcher in deep silicon trench etching with profile control. J. Micromech. Microeng. 5、115 (1995).
21. Her、T.H、Finlay、R. J.、Wu、C.、Deliwala、S. and Mazur、E.、Appl. Phys. Lett. 73、1673-1675 (1998)
22. L. Garcia-Fernandez、J. Cui、C. Serrano、Z. Shafiq、R. A. Gropeanu、V. S. Miguel、J. I. Ramos、M. Wang、G. K. Auernhammer、S. Ritz、A. A. Golriz、R. Berger、M. Wagner、A. Del Campo、Advanced Materials 2013、25、529.
23. A. L. Hook、C. Y. Chang、J. Yang、J. Luckett、A. Cockayne、S. Atkinson、Y. Mei、R. Bayston、D. J. Irvine、R. Langer、D. G. Anderson、P. Williams、M. C. Davies、M. R. Alexander、Nature Biotechnology 2012、30、868.
24. P. Shivapooja、Q. Wang、B. Orihuela、D. Rittschof、G. P. Lopez、X. Zhao、Adv. Mater. 2013、25、14309. 
25. Zhao Y、Sun X、Zhang G、Trewyn BG、Slowing II、Lin VSY. Interaction of mesoporous silica nanoparticles with human red blood cell membranes: Size and表面effects. ACS Nano. 2011;5(2):1366-1375.
26. Estrin Y、Ivanova EP、Michalska A、Truong VK、Lapovok R、Boyd R. Accelerated stem cell attachment to ultrafine grained titanium. Acta Biomaterialia. 2011;7(2):900-906.
27. Ivanova EP、Hasan J、Webb HK、et al. Bactericidal activity of black silicon. Nature Communication. 2013;submitted.
28. Ivanova EP、Hasan J、Webb HK、et al. Natural bactericidal surfaces: Mechanical rupture of pseudomonas aeruginosa cells by cicada wings. Small. 2012;8(16):2489-2494.
29. Truong VK、Lapovok R、Estrin YS、et al. The influence of nano-scalesurface roughness on bacterial adhesion to ultrafine-grained titanium. Biomaterials. 2010;31(13):3674-3683.
30. Unthank JL、Lash JM、Nixon JC、Sidner RA、Bohlen HG. Evaluation of carbocyanine-labeled erythrocytes for microvascular measurements. Microvascular Research. 1993;45(2):193-210.
31. Lassailly F、Griessinger E、Bonnet D. “Microenvironmental contaminations” induced by fluorescent lipophilic dyes used for noninvasive in vitro and in vivo cell tracking. Blood. 2010;115(26):5347-5354.
【図１】
0006454710.tif 000004
【図２】
0006454710.tif 000005
【図３】
0006454710.tif 000006
【図４】
0006454710.tif 000007
【図５】
0006454710.tif 000008
【図６】
0006454710.tif 000009
【図７】
0006454710.tif 000010
【図８】
0006454710.tif 000011
【図９】
0006454710.tif 000012
【図１０】
0006454710.tif 000013
【図１１】
0006454710.tif 000014
【図１２】
0006454710.tif 000015